(57)【特許請求の範囲】
【請求項１】
貴金属からなる触媒が形成された半導体を、フッ化水素酸と酸化剤と有機添加剤とを含んだエッチング液に接触させて、前記半導体のうち前記触媒と接している部分を除去することを含み、
前記有機添加剤は、ポリエチレングリコール、コハク酸、リンゴ酸、ジプロピルアミン、及びアラニンからなる群より選ばれる１以上の化合物であるエッチング方法。
【請求項２】
前記有機添加剤の分子量は６０乃至２００００の範囲内にある請求項２に記載のエッチング方法。
【請求項３】
前記エッチング液における前記有機添加剤の濃度は０．００１質量％乃至５質量％の範囲内にある請求項１又は２に記載のエッチング方法。
【請求項４】
前記エッチング液におけるフッ化水素の濃度は５ｍｏｌ／Ｌ乃至１０ｍｏｌ／Ｌの範囲内にある請求項１乃至３の何れか１項に記載のエッチング方法。
【請求項５】
前記エッチング液における前記酸化剤の濃度は２ｍｏｌ／Ｌ乃至４ｍｏｌ／Ｌの範囲内にある請求項１乃至４の何れか１項に記載のエッチング方法。
【請求項６】
前記触媒は、前記貴金属から各々がなる複数の粒子の集合体を含み、前記エッチング液への前記半導体の接触により、前記半導体のうち前記複数の粒子と近接している部分と、前記半導体のうち前記複数の粒子間の隙間に対応した部分とを除去する請求項１乃至５の何れか１項に記載のエッチング方法。
【請求項７】
請求項１乃至６の何れか１項に記載のエッチング方法により前記半導体をエッチングすることを含んだ物品の製造方法。
【請求項８】
請求項１乃至６の何れか１項に記載のエッチング方法により前記半導体をエッチングすることを含んだ半導体装置の製造方法。
【請求項９】
貴金属からなる触媒が形成された半導体のうち前記触媒と接している部分を除去するために使用するエッチング液であって、フッ化水素酸と酸化剤と有機添加剤とを含み、前記有機添加剤は、ポリエチレングリコール、コハク酸、リンゴ酸、ジプロピルアミン、及びアラニンからなる群より選ばれる１以上の化合物であるエッチング液。
【請求項１０】
前記有機添加剤の分子量は６０乃至２００００の範囲内にある請求項９に記載のエッチング液。
【請求項１１】
前記有機添加剤の濃度は０．００１質量％乃至５質量％の範囲内にある請求項９又は１０に記載のエッチング液。
【請求項１２】
前記エッチング液におけるフッ化水素の濃度は５ｍｏｌ／Ｌ乃至１０ｍｏｌ／Ｌの範囲内にある請求項９乃至１１の何れか１項に記載のエッチング液。
【請求項１３】
前記エッチング液における前記酸化剤の濃度は２ｍｏｌ／Ｌ乃至４ｍｏｌ／Ｌの範囲内にある請求項９乃至１２の何れか１項に記載のエッチング液。
【発明の詳細な説明】
【技術分野】
【０００１】
本発明の実施形態は、エッチング技術に関する。
【背景技術】
【０００２】
ＭＥＭＳ（Micro Electro Mechanical Systems）やＴＳＶ（Through-Silicon Via）の製造プロセスを初めとする微細構造の製造プロセスでは、Ｓｉなどの半導体からなる基板に、トレンチやビアホールを数μｍ乃至数十μｍの深さで形成する深掘りエッチング技術の必要性が増している。
【０００３】
半導体のエッチングには、例えばフッ酸と硝酸と酢酸とを含んだエッチング液を用いた等方性ウェットエッチング、ＴＭＡＨ（TetraMethylAmmonium Hydroxide）又はＫＯＨなどのアルカリ液を用いた異方性ウェットエッチング、ＳＦ6又はＣＦ4などのエッチングガスのプラズマを用いたドライエッチングが一般的に用いられている。
【０００４】
但し、等方性ウェットエッチングでは、深さ方向へのエッチングとともに、幅方向へのエッチング、即ちサイドエッチングが発生する。そのため、高いアスペクト比（凹部の深さと幅との比）を達成することができない。
【０００５】
異方性ウェットエッチングでは、半導体の結晶方位に応じたエッチングレートの差異を利用することにより、高アスペクトの深掘りエッチングを行うことができる。しかしながら、この場合、エッチングによって形成するパターンの形状と半導体の結晶方位とを、深さ方向のエッチングレートが幅方向のエッチングレートの比較して十分に大きくなるように定める必要がある。即ち、エッチングによって形成する構造の形状が限定され、設計に大きな制約がある。
【０００６】
ドライエッチングを利用した深掘りエッチング技術には、ボッシュプロセスと呼ばれる技術がある。ボッシュプロセスでは、ＳＦ6ガス等を用いたプラズマエッチングと、Ｃ4Ｆ8ガス等を用いた側壁保護膜形成とを交互に繰り返す。この技術には、側壁にフッ化炭素系の堆積物が残留し、この堆積物がデバイスの性能へ影響を及ぼすという問題がある。また、この技術には、側壁がスキャロップ形状になるという問題もある。
【０００７】
近年、ＭａｃＥｔｃｈ（Metal-Assisted Chemical Etching）法という手法が開発された。ＭａｃＥｔｃｈ法では、半導体基板の表面に貴金属からなる触媒パターンを形成し、この半導体基板をフッ化水素酸と酸化剤との混合液に浸漬させる。半導体基板のうち触媒と接している部分が優先的にエッチングされ、触媒はエッチングの進行とともに下方へ移動する。その結果、例えば、深さ方向が基板の表面に対して垂直なトレンチ又はビアホールが得られる。ただし、条件によっては垂直とならない場合がある。
【先行技術文献】
【特許文献】
【０００８】
【特許文献１】特表２０１３−５２７１０３号公報
【特許文献２】特開２０１１−１０１００９号公報
【発明の概要】
【発明が解決しようとする課題】
【０００９】
本発明は、異方性加工が可能なエッチング技術を提供することを目的とする。
【課題を解決するための手段】
【００１０】
実施形態のエッチング方法は、貴金属からなる触媒が形成された半導体を、フッ化水素酸と酸化剤と有機添加剤とを含んだエッチング液に接触させて、前記半導体のうち前記触媒と接している部分を除去することを含み、前記有機添加剤は、ポリエチレングリコール、コハク酸、リンゴ酸、ジプロピルアミン、及びアラニンからなる群より選ばれる１以上の化合物である。
【００１１】
実施形態の物品の製造方法は、上記のエッチング方法により前記半導体をエッチングすることを含む。
【００１２】
実施形態の半導体装置の製造方法は、上記エッチング方法により前記半導体をエッチングすることを含む。
【００１３】
実施形態のエッチング液は、貴金属からなる触媒が形成された半導体のうち前記触媒と接している部分を除去するために使用するエッチング液であって、フッ化水素酸と酸化剤と有機添加剤とを含み、前記有機添加剤は、ポリエチレングリコール、コハク酸、リンゴ酸、ジプロピルアミン、及びアラニンからなる群より選ばれる１以上の化合物である。
【図面の簡単な説明】
【００１４】
【図１】実施形態に係るエッチング方法における絶縁層形成工程を概略的に示す断面図。
【図２】実施形態に係るエッチング方法における触媒層形成工程を概略的に示す断面図。
【図３】触媒層の上面の電子顕微鏡写真。
【図４】実施形態に係るエッチング方法における浸漬工程を概略的に示す断面図。
【図５】有機添加剤を使用しないエッチング方法によって得られる構造の一例を概略的に示す断面図。
【図６】有機添加剤を使用しないエッチング方法によって得られた構造の断面の電子顕微鏡写真。
【図７】（ａ）乃至（ｅ）は、有機添加剤を使用しないエッチング方法によって得られた構造の断面の電子顕微鏡写真。
【図８】実施形態に係るエッチング方法によって得られる構造の一例を概略的に示す断面図。
【図９】針状の残留部を生じ難い理由を説明するための概略断面図。
【図１０】針状の残留部を生じ難い理由を説明するための概略断面図。
【図１１】実施形態に係るエッチング方法によって得られた構造の断面の電子顕微鏡写真。
【図１２】有機添加剤を使用しないエッチング方法によって得られた構造の断面の電子顕微鏡写真。
【図１３】エッチング液におけるポリエチレングリコール（平均分子量２００）の濃度を０．０１質量％とした場合に得られた構造の断面の電子顕微鏡写真。
【図１４】エッチング液におけるポリエチレングリコール（平均分子量２００）の濃度を０．１質量％とした場合に得られた構造の断面の電子顕微鏡写真。
【図１５】エッチング液におけるポリエチレングリコール（平均分子量２００）の濃度を１質量％とした場合に得られた構造の断面の電子顕微鏡写真。
【図１６】エッチング液におけるポリエチレングリコール（平均分子量４００）の濃度を０．０１質量％とした場合に得られた構造の断面の電子顕微鏡写真。
【図１７】エッチング液におけるポリエチレングリコール（平均分子量４００）の濃度を０．１質量％とした場合に得られた構造の断面の電子顕微鏡写真。
【図１８】エッチング液におけるポリエチレングリコール（平均分子量４００）の濃度を１質量％とした場合に得られた構造の断面の電子顕微鏡写真。
【図１９】エッチング液におけるポリエチレングリコール（平均分子量１０００）の濃度を０．０１質量％とした場合に得られた構造の断面の電子顕微鏡写真。
【図２０】エッチング液におけるポリエチレングリコール（平均分子量１０００）の濃度を０．１質量％とした場合に得られた構造の断面の電子顕微鏡写真。
【図２１】エッチング液におけるポリエチレングリコール（平均分子量１０００）の濃度を１質量％とした場合に得られた構造の断面の電子顕微鏡写真。
【図２２】有機添加剤を使用しないエッチング方法によって得られた構造の断面の電子顕微鏡写真。
【図２３】有機添加剤としてポリエチレングリコール（平均分子量２００）を使用した場合に得られた構造の断面の電子顕微鏡写真。
【図２４】有機添加剤としてポリエチレングリコール（平均分子量４００）を使用した場合に得られた構造の断面の電子顕微鏡写真。
【図２５】有機添加剤としてポリエチレングリコール（平均分子量１０００）を使用した場合に得られた構造の断面の電子顕微鏡写真。
【図２６】有機添加剤としてポリエチレングリコール（平均分子量４０００）を使用した場合に得られた構造の断面の電子顕微鏡写真。
【図２７】有機添加剤としてポリエチレングリコール（平均分子量６０００）を使用した場合に得られた構造の断面の電子顕微鏡写真。
【図２８】有機添加剤としてポリエチレングリコール（平均分子量２００００）を使用した場合に得られた構造の断面の電子顕微鏡写真。
【図２９】有機添加剤としてコハク酸を使用した場合に得られた構造の断面の電子顕微鏡写真。
【図３０】有機添加剤としてリンゴ酸を使用した場合に得られた構造の断面の電子顕微鏡写真。
【図３１】有機添加剤としてジプロピルアミンを使用した場合に得られた構造の断面の電子顕微鏡写真。
【図３２】有機添加剤としてアラニンを使用した場合に得られた構造の断面の電子顕微鏡写真。
【図３３】実施形態に係る半導体装置の製造方法における絶縁層形成工程を概略的に示す平面図。
【図３４】図３３に示す構造のＸＸＸＩＶ−ＸＸＸＩＶ線に沿った断面図。
【図３５】実施形態に係る半導体装置の製造方法における触媒層形成工程を概略的に示す平面図。
【図３６】図３５に示す構造のＸＸＸＶＩ−ＸＸＸＶＩ線に沿った断面図。
【図３７】図３３乃至図３６に示す方法によって得られる構造の一例を概略的に示す平面図。
【図３８】図３７に示す構造のＸＸＸＶＩＩＩ−ＸＸＸＶＩＩＩ線に沿った断面図。
【発明を実施するための形態】
【００１５】
以下、実施形態について、図面を参照しながら詳細に説明する。なお、同様又は類似した機能を発揮する構成要素には全ての図面を通じて同一の参照符号を付し、重複する説明は省略する。
【００１６】
実施形態に係るエッチング方法では、先ず、図１に示す構造物１０を準備する。  
構造物１０は半導体からなる。半導体は、例えば、Ｓｉ、Ｇｅ、ＧａＡｓ及びＧａＮなどのＩＩＩ族元素とＶ族元素との化合物からなる半導体、並びにＳｉＣから選択される。
なお、ここで使用する用語「族」は、短周期型周期表の「族」である。
【００１７】
構造物１０は、例えば、半導体ウエハである。半導体ウエハには、不純物がドープされていてもよく、トランジスタやダイオードなどの半導体素子が形成されていてもよい。また、半導体ウエハの主面は、半導体の何れの結晶面に対して平行であってもよい。
【００１８】
次に、構造物１０上に、絶縁層２０を形成する。  
絶縁層２０は、開口部を有している。この方法では、構造物１０のうち絶縁層の開口部に対応した領域１１を、エッチングによって除去する。
【００１９】
絶縁層２０の材料としては、構造物１０の表面のうち絶縁層２０によって覆われた領域に、後述する貴金属が付着するのを抑制できるものであれば、任意の材料を用いることができる。そのような材料としては、例えば、ポリイミド、フッ素樹脂、フェノール樹脂、アクリル樹脂、及びノボラック樹脂などの有機材料や、酸化シリコンや窒化シリコンなどの無機材料が挙げられる。
【００２０】
絶縁層２０は、例えば、既存の半導体プロセスによって形成することができる。有機材料からなる絶縁層２０は、例えば、フォトリソグラフィによって形成することができる。
無機材料からなる絶縁層２０は、例えば、気相堆積法による絶縁層の成膜と、フォトリソグラフィによるマスクの形成と、エッチングによる絶縁層のパターニングとによって形成することができる。或いは、無機材料からなる絶縁層２０は、構造物１０の表面領域の酸化又は窒化と、フォトリソグラフィによるマスクの形成と、エッチングによる絶縁層のパターニングとによって形成することができる。
【００２１】
次いで、図２に示すように、領域１１上に触媒層３０を形成する。  
触媒層３０は、貴金属から各々がなる複数の粒子３１の集合体である。触媒層３０は、それと接している領域１１を構成している半導体の酸化反応を活性化させるために用いる。貴金属は、例えば、Ａｕ、Ａｇ、Ｐｔ、Ｐｄ、及びそれらの組み合わせから選択することができる。
【００２２】
貴金属粒子３１の形状は、球状が好ましい。貴金属粒子３１は、他の形状、例えば棒状又は板状であっても構わない。貴金属粒子３１の粒径は、領域１１の幅よりも十分に小さければ、特に限定されない。貴金属粒子３１の粒径は、例えば、数十ｎｍ乃至数百ｎｍの範囲内にあり、典型的には、５０ｎｍ乃至２００ｎｍの範囲内にある。また、触媒層３０の上面を走査電子顕微鏡（ＳＥＭ）により１００００倍乃至１０００００倍の倍率で観察した場合、貴金属粒子３１の合計面積が視野の面積に占める割合は、例えば、５０％乃至９０％の範囲内にあり、典型的には、７５％乃至８５％の範囲内にある。
【００２３】
なお、ここで、「粒径」は、以下の方法により得られる値である。先ず、触媒層３０の主面をＳＥＭで撮影する。倍率は、１００００倍乃至１０００００倍の範囲内とする。次に、画像の中から全体が見えている粒子３１を選び、これら粒子３１の各々について面積を求める。次いで、各粒子３１が球形であると仮定し、先の面積から粒子３１の直径を求める。この直径を、粒子３１の粒径とする。
【００２４】
触媒層３０は、例えば、電解めっき、還元めっき、又は置換めっきによって形成することができる。触媒層３０は、貴金属粒子を含む分散液の塗布、又は、蒸着及びスパッタリング等の気相堆積法を用いてもよい。これら手法の中でも、置換めっきは、領域１１に貴金属を直接的且つ一様に析出させることができるため特に好ましい。
【００２５】
置換めっきによる貴金属の析出には、例えば、硝酸銀溶液を用いることができる。以下に、このプロセスの一例を説明する。
【００２６】
置換めっき液は、例えば、硝酸銀溶液とフッ化水素酸と水との混合液である。フッ化水素酸は、構造物１０の表面の自然酸化膜を除去する作用を有している。
【００２７】
構造物１０を置換めっき液中に浸漬させると、構造物１０の表面の自然酸化膜が除去されるのに加え、構造物１０の表面のうち絶縁層２０によって覆われていない部分に、貴金属、ここでは銀が析出する。これにより、触媒層３０が得られる。
【００２８】
置換めっき液中における硝酸銀濃度は、０．００１ｍｏｌ/Ｌ乃至０．０１ｍｏｌ/Ｌの範囲内にあることが好ましい。また、置換めっき液中におけるフッ化水素酸濃度は、０．１ｍｏｌ/Ｌ乃至６．５ｍｏｌ/Ｌの範囲内にあることが好ましい。
【００２９】
図３に示す電子顕微鏡写真は、触媒層３０の上面をＳＥＭにより撮影したものである。
ここでは、０．００５ｍｏｌ/Ｌの硝酸銀と１．０ｍｏｌ/Ｌのフッ化水素とを含む水溶液を置換めっき液として用い、この置換めっき液中に１０ｍｍ×１０ｍｍの寸法のシリコンチップを２５℃で３分間浸漬させることにより触媒層３０を形成した。なお、図３の写真において、白色の部分が銀からなる粒子である。これら粒子の粒径は１００ｎｍ程度である。
【００３０】
次に、図４に示すように、絶縁層２０及び触媒層３０を形成した構造物１０を、エッチング液４０に浸漬させる。エッチング液４０は、フッ化水素酸と酸化剤と有機添加剤とを含んでいる。
【００３１】
エッチング液４０の代わりに、フッ化水素酸及び酸化剤のみを含むエッチング液を使用した場合、即ち、エッチング液４０から有機添加剤を省略した場合、領域１１のうち貴金属粒子３１と近接している領域においてのみ半導体が酸化され、これによって生じた酸化物はフッ化水素酸により溶解除去される。そのため、貴金属粒子３１と近接している部分のみが選択的にエッチングされる。貴金属粒子３１は、化学的に変化せず、エッチングの進行とともに下方へ移動し、そこで上記と同様のエッチングが行われる。その結果、図５に示すように、領域１１のうち貴金属粒子３１に対応した部分において、構造物１０の上面に対して垂直な方向にエッチングが進む。しかしながら、領域１１のうち貴金属粒子３１間の隙間に対応した部分ではエッチングが進行せず、半導体が針状に残留する。即ち、針状の残留部１２が発生する。
【００３２】
図６に示す顕微鏡写真は、フッ化水素酸及び酸化剤のみを含むエッチング液を使用した場合に得られる構造の断面をＳＥＭにより撮影したものである。ここでは、構造物１０としてのシリコンチップ上に図３に示す触媒層３０と同条件で触媒層３０を形成し、エッチング液として１０ｍｏｌ/Ｌのフッ化水素と２ｍｏｌ/Ｌの過酸化水素とを含んだ水溶液を使用し、このエッチング液に構造物１０を３０分間浸漬させた。
【００３３】
ところで、フッ化水素酸及び酸化剤のみを含むエッチング液を使用した場合であっても、エッチング液における酸化剤濃度を高めれば、領域１１のうち貴金属粒子３１と近接していない部分でも半導体の酸化が起こる。従って、針状の残留部１２が発生するのを抑制できる可能性がある。しかしながら、フッ化水素酸及び酸化剤のみを含むエッチング液において酸化剤濃度を高めると、サイドエッチングが過剰に進行し、高いアスペクト比を達成することができない。
【００３４】
図７（ａ）乃至図７（ｅ）に示す顕微鏡写真は、フッ化水素酸及び酸化剤のみを含むエッチング液を使用した場合に得られる構造の断面をＳＥＭにより撮影したものである。ここでは、構造物１０としてのシリコンチップ上に、図３に示す触媒層３０と同条件で触媒層３０を形成した。図７（ａ）の例では、エッチング液として、２０ｍｏｌ/Ｌのフッ化水素と１ｍｏｌ/Ｌの過酸化水素とを含んだ水溶液を使用した。図７（ｂ）の例では、エッチング液として、１０ｍｏｌ/Ｌのフッ化水素と２ｍｏｌ/Ｌの過酸化水素とを含んだ水溶液を使用した。図７（ｃ）の例では、エッチング液として、５ｍｏｌ/Ｌのフッ化水素と４ｍｏｌ/Ｌの過酸化水素とを含んだ水溶液を使用した。図７（ｄ）の例では、エッチング液として、４ｍｏｌ/Ｌのフッ化水素と５ｍｏｌ/Ｌの過酸化水素とを含んだ水溶液を使用した。図７（ｅ）の例では、エッチング液として、２．５ｍｏｌ/Ｌのフッ化水素と８ｍｏｌ/Ｌの過酸化水素とを含んだ水溶液を使用した。これらエッチング液に構造物１０を３０分間浸漬させた。
【００３５】
図７（ａ）乃至図７（ｅ）に示すように、フッ化水素酸及び酸化剤のみを含むエッチング液を使用した場合、針状残留部１２の発生し難さとサイドエッチング量はトレードオフの関係にある。
【００３６】
本発明者は、上記問題を解決するために、ＭａｃＥｔｃｈ法において使用するエッチング液の組成について鋭意検討した。その結果、高いアスペクト比を達成でき、針状残留部１２を生じ難い組成を見出した。
【００３７】
ここで使用するエッチング液４０は、上記の通り、フッ化水素酸と酸化剤と有機添加剤とを含んでいる。このエッチング液４０を使用すると、領域１１のうち貴金属粒子３１と近接している部分でエッチングが進行するのに加え、領域１１の他の部分でもエッチングが進行する。その結果、図８に示すように、針状残留部１２の発生が抑制され、高いアスペクト比を有している凹部１４が得られる。
【００３８】
エッチング液４０におけるフッ化水素の濃度は、１ｍｏｌ/Ｌ乃至２０ｍｏｌ/Ｌの範囲内にあることが好ましく、５ｍｏｌ/Ｌ乃至１０ｍｏｌ/Ｌの範囲内にあることがより好ましく、３ｍｏｌ/Ｌ乃至７ｍｏｌ/Ｌの範囲内にあることが更に好ましい。フッ化水素濃度が低い場合、高いエッチングレートを達成することが難しい。フッ化水素濃度が高い場合、過剰なサイドエッチングを生じる可能性がある。
【００３９】
酸化剤は、例えば、過酸化水素、硝酸、ＡｇＮＯ3、ＫＡｕＣｌ4、ＨＡｕＣｌ4、Ｋ2ＰｔＣｌ6、Ｈ2ＰｔＣｌ6、Ｆｅ（ＮＯ3）3、Ｎｉ（ＮＯ3）2、Ｍｇ（ＮＯ3）2、Ｎａ2Ｓ2Ｏ8、Ｋ2Ｓ2Ｏ8、ＫＭｎＯ4、及びＫ2Ｃｒ2Ｏ7から選択することができる。有害な副生成物が発生せず、半導体素子の汚染も生じないことから、酸化剤としては過酸化水素が好ましい。
【００４０】
エッチング液４０における酸化剤の濃度は、０．２ｍｏｌ/Ｌ乃至８ｍｏｌ/Ｌの範囲内にあることが好ましく、２ｍｏｌ/Ｌ乃至４ｍｏｌ/Ｌの範囲内にあることがより好ましく、３ｍｏｌ/Ｌ乃至４ｍｏｌ/Ｌの範囲内にあることが更に好ましい。
【００４１】
有機添加剤の分子は、例えば極性分子である。通常、そのような有機添加剤は水溶性である。
【００４２】
有機添加剤の分子量は、好ましくは６０乃至２００００の範囲内にあり、より好ましくは６０乃至１０００の範囲内にある。なお、有機添加剤が高分子化合物である場合、その分子量は重量平均分子量である。
【００４３】
有機添加剤としては、例えば、アルコール、カルボン酸、ヒドロキシ酸、アミン、アミノ酸、チオール類、有機フッ素化合物、及びキレート剤からなる群より選ばれる１以上の化合物を使用することができる。
【００４４】
アルコールとしては、例えば、エチレングリコール、ジエチレングリコール、ポリエチレングリコール、１，４−ブタンジオール、１，６−ヘキサンジオール、又はそれらの組み合わせを使用することができる。
【００４５】
カルボン酸としては、モノカルボン酸、ポリカルボン酸、又はそれらの組み合わせを使用することができる。ポリカルボン酸としては、例えば、マロン酸及びコハク酸などのジカルボン酸を使用することができる。カルボン酸として、１種の化合物を使用してもよく、複数種の化合物を使用してもよい。
【００４６】
ヒドロキシ酸としては、例えば、リンゴ酸、クエン酸、又はそれらの組み合わせを使用することができる。
【００４７】
アミンとしては、例えば、プロピルアミン、ジプロピルアミン、又はそれらの組み合わせを使用することができる。
【００４８】
アミノ酸としては、例えば、グリシン、アラニン、又はそれらの組み合わせを使用することができる。
【００４９】
有機フッ素化合物としては、例えば、ヘプタフルオロ酪酸を使用することができる。
【００５０】
キレート剤としては、例えば、ジエチレントリアミン五酢酸、エチレンジアミン四酢酸、又はそれらの組み合わせを使用することができる。
【００５１】
一例によると、有機添加剤として、ポリエチレングリコール、コハク酸、リンゴ酸、ジプロピルアミン、及びアラニンからなる群より選ばれる１以上の化合物を使用する。
【００５２】
エッチング液４０における有機添加剤の濃度は、０．００１質量％乃至５質量％の範囲内にあることが好ましく、０．０１質量％乃至１質量％の範囲内にあることがより好ましく、０．０５質量％乃至０．２質量％の範囲内にあることが更に好ましい。
【００５３】
上記の通り、有機添加剤の使用により、針状残留部１２の発生が抑制され、高いアスペクト比を有している凹部が得られる。理論に束縛されることを望む訳ではないが、本発明者は、この理由を以下のように考えている。ここでは、一例として、構造物１０はシリコンウエハであるとする。
【００５４】
図９に示すように、ＭａｃＥｔｃｈ法によると、領域１１のうち貴金属粒子３１と近接している部分Ｐ１では、貴金属粒子３１の触媒作用により、酸化剤によるシリコンの酸化が促進される。ここで生じた余剰の正孔の少なくとも一部は、構造物１０の表面領域Ｐ２及び針状残留部１２の先端部Ｐ３へと移動する。
【００５５】
一例によれば、針状残留部１２間の隙間が狭いことや、残留部１２の形状が針状であることなどに起因して、針状残留部１２の先端部Ｐ３では、構造物１０の他の部分と比較して、単位量の半導体に対する有機添加剤４１の付着量がより多い。有機添加剤は、その極性に起因してホールを引き寄せる。また、針状残留部１２の先端部Ｐ３には、その上方の領域だけでなく、針状残留部１２間の隙間からも、酸化剤やフッ化水素酸が供給される。
その結果、図１０に示すように、針状残留部１２の先端部では、酸化剤によるシリコンの酸化と、これによって生じる酸化物のフッ化水素酸による溶解除去とが促進される。従って、針状残留部１２の発生が抑制され、高いアスペクト比を有している凹部が得られる。
【００５６】
他の例によれば、有機添加剤は、構造物を構成している元素、ここではシリコンと錯体を形成する錯化剤として振る舞う場合、構造物１０のうち正孔が存在している部分において、シリコンの溶解を促進する可能性がある。シリコンの酸化に伴って生じた余剰の正孔の少なくとも一部は、針状残留部１２へと移動する。また、針状残留部１２は、構造物１０の他の部分と比較して比表面積が大きい。それ故、針状残留部１２では、構造物１０の他の部分と比較して、錯化によるシリコンのエッチングが生じ易い。従って、針状残留部１２の発生が抑制され、高いアスペクト比を有している凹部が得られる。
【００５７】
更に他の例によれば、有機添加剤は、界面活性剤として振る舞い、針状残留部１２間の隙間と他の領域との間でのエッチング液の循環を促進する。針状残留部１２の先端部は、構造物１０の他の部分と比較して比表面積が大きい。その結果、針状残留部１２では、酸化剤によるシリコンの酸化と、これによって生じる酸化物のフッ化水素酸による溶解除去とが促進される。従って、針状残留部１２の発生が抑制され、高いアスペクト比を有している凹部が得られる。  
なお、上述した理由の２以上が複合している可能性がある。
【００５８】
図１１に示す顕微鏡写真は、フッ化水素酸と酸化剤と有機添加剤とを含むエッチング液を使用した場合に得られる構造の断面をＳＥＭにより撮影したものである。ここでは、構造物１０としてのシリコンチップ上に、図３に示す触媒層３０と同条件で触媒層３０を形成した。エッチング液としては、５ｍｏｌ/Ｌのフッ化水素と４ｍｏｌ/Ｌの過酸化水素と０．０１質量％のポリエチレングリコール（平均分子量４００）とを含んだ水溶液を使用した。このエッチング液に、構造物１０を３０分間浸漬させた。
【００５９】
図１１に示すように、針状残留部１２の発生を抑制することができた。また、エッチングによって形成した凹部の側壁は、構造物１０の上面に対してほぼ垂直であった。
【００６０】
図１２に示す顕微鏡写真は、フッ化水素酸及び酸化剤のみを含むエッチング液を使用した場合に得られる構造の断面をＳＥＭにより撮影したものである。図１３乃至図２１に示す顕微鏡写真は、フッ化水素酸と酸化剤と有機添加剤とを含むエッチング液を使用した場合に得られる構造の断面をＳＥＭにより撮影したものである。
【００６１】
ここでは、構造物１０としてのシリコンチップ上に、図３に示す触媒層３０と同条件で触媒層３０を形成した。そして、エッチング液に構造物１０を３０分間浸漬させた。
【００６２】
図１２の例では、エッチング液として、５ｍｏｌ/Ｌのフッ化水素と４ｍｏｌ/Ｌの過酸化水素とを含んだ水溶液を使用した。
【００６３】
図１３の例では、エッチング液として、５ｍｏｌ/Ｌのフッ化水素と４ｍｏｌ/Ｌの過酸化水素と０．０１質量％のポリエチレングリコール（平均分子量２００）とを含んだ水溶液を使用した。図１４の例では、エッチング液として、５ｍｏｌ/Ｌのフッ化水素と４ｍｏｌ/Ｌの過酸化水素と０．１質量％のポリエチレングリコール（平均分子量２００）とを含んだ水溶液を使用した。図１５の例では、エッチング液として、５ｍｏｌ/Ｌのフッ化水素と４ｍｏｌ/Ｌの過酸化水素と１質量％のポリエチレングリコール（平均分子量２００）とを含んだ水溶液を使用した。
【００６４】
図１６の例では、エッチング液として、５ｍｏｌ/Ｌのフッ化水素と４ｍｏｌ/Ｌの過酸化水素と０．０１質量％のポリエチレングリコール（平均分子量４００）とを含んだ水溶液を使用した。図１７の例では、エッチング液として、５ｍｏｌ/Ｌのフッ化水素と４ｍｏｌ/Ｌの過酸化水素と０．１質量％のポリエチレングリコール（平均分子量４００）とを含んだ水溶液を使用した。図１８の例では、エッチング液として、５ｍｏｌ/Ｌのフッ化水素と４ｍｏｌ/Ｌの過酸化水素と１質量％のポリエチレングリコール（平均分子量４００）とを含んだ水溶液を使用した。
【００６５】
図１９の例では、エッチング液として、５ｍｏｌ/Ｌのフッ化水素と４ｍｏｌ/Ｌの過酸化水素と０．０１質量％のポリエチレングリコール（平均分子量１０００）とを含んだ水溶液を使用した。図２０の例では、エッチング液として、５ｍｏｌ/Ｌのフッ化水素と４ｍｏｌ/Ｌの過酸化水素と０．１質量％のポリエチレングリコール（平均分子量１０００）とを含んだ水溶液を使用した。図２１の例では、エッチング液として、５ｍｏｌ/Ｌのフッ化水素と４ｍｏｌ/Ｌの過酸化水素と１質量％のポリエチレングリコール（平均分子量１０００）とを含んだ水溶液を使用した。
【００６６】
図１２と図１３乃至図２１との対比から明らかなように、ポリエチレングリコールの平均分子量が２００乃至１０００の範囲内にある場合、針状残留部１２の発生を抑制することができた。また、ポリエチレングリコールの濃度が０．０１質量％乃至１質量％の範囲内にある場合、針状残留部１２の発生を抑制することができた。特に、ポリエチレングリコールの平均分子量が２００乃至１０００の範囲内にあり、ポリエチレングリコールの濃度が０．０１質量％乃至０．１質量％の範囲内にある場合、針状残留部１２の発生を抑制する効果が大きかった。
【００６７】
図２２に示す顕微鏡写真は、フッ化水素酸及び酸化剤のみを含むエッチング液を使用した場合に得られる構造の断面をＳＥＭにより撮影したものである。図２３乃至図３２に示す顕微鏡写真は、フッ化水素酸と酸化剤と有機添加剤とを含むエッチング液を使用した場合に得られる構造の断面をＳＥＭにより撮影したものである。
【００６８】
ここでは、構造物１０としてのシリコンチップ上に、図３に示す触媒層３０と同条件で触媒層３０を形成した。そして、エッチング液に構造物１０を３０分間浸漬させた。
【００６９】
図２２の例では、エッチング液として、５ｍｏｌ/Ｌのフッ化水素と４ｍｏｌ/Ｌの過酸化水素とを含んだ水溶液を使用した。
【００７０】
図２３の例では、エッチング液として、５ｍｏｌ/Ｌのフッ化水素と４ｍｏｌ/Ｌの過酸化水素と０．１質量％のポリエチレングリコール（平均分子量２００）とを含んだ水溶液を使用した。図２４の例では、エッチング液として、５ｍｏｌ/Ｌのフッ化水素と４ｍｏｌ/Ｌの過酸化水素と０．１質量％のポリエチレングリコール（平均分子量４００）とを含んだ水溶液を使用した。図２５の例では、エッチング液として、５ｍｏｌ/Ｌのフッ化水素と４ｍｏｌ/Ｌの過酸化水素と０．１質量％のポリエチレングリコール（平均分子量１０００）とを含んだ水溶液を使用した。図２６の例では、エッチング液として、５ｍｏｌ/Ｌのフッ化水素と４ｍｏｌ/Ｌの過酸化水素と０．１質量％のポリエチレングリコール（平均分子量４０００）とを含んだ水溶液を使用した。図２７の例では、エッチング液として、５ｍｏｌ/Ｌのフッ化水素と４ｍｏｌ/Ｌの過酸化水素と０．１質量％のポリエチレングリコール（平均分子量６０００）とを含んだ水溶液を使用した。図２８の例では、エッチング液として、５ｍｏｌ/Ｌのフッ化水素と４ｍｏｌ/Ｌの過酸化水素と０．１質量％のポリエチレングリコール（平均分子量２００００）とを含んだ水溶液を使用した。
【００７１】
図２９の例では、エッチング液として、５ｍｏｌ/Ｌのフッ化水素と４ｍｏｌ/Ｌの過酸化水素と０．１質量％のコハク酸とを含んだ水溶液を使用した。図３０の例では、エッチング液として、５ｍｏｌ/Ｌのフッ化水素と４ｍｏｌ/Ｌの過酸化水素と０．１質量％のリンゴ酸とを含んだ水溶液を使用した。図３１の例では、エッチング液として、５ｍｏｌ/Ｌのフッ化水素と４ｍｏｌ/Ｌの過酸化水素と０．１質量％のジプロピルアミンとを含んだ水溶液を使用した。図３２の例では、エッチング液として、５ｍｏｌ/Ｌのフッ化水素と４ｍｏｌ/Ｌの過酸化水素と０．１質量％のアラニンとを含んだ水溶液を使用した。
【００７２】
図２３と図２４乃至図３２との対比から明らかなように、有機添加剤としてポリエチレングリコールを使用した場合に加え、他の化合物を使用した場合にも、針状残留部１２の発生を抑制するとともに、高いアスペクト比を達成することができた。
【００７３】
以上説明したように、一実施形態に係る方法によると、単純なウェットプロセスで、高アスペクト比の深掘りエッチングを行うことが可能である。即ち、一実施形態によると、異方性加工が可能なエッチング技術が提供される。
【００７４】
上記の説明では、貴金属から各々がなる複数の粒子３１の集合体を触媒層３０として使用しているが、触媒層３０は他の形態であってもよい。例えば、触媒層３０は、連続した層に複数の貫通孔を設けたものであってもよい。
【００７５】
上述したエッチング方法は、様々な物品の製造に利用することができる。例えば、上述したエッチング方法は、半導体装置、インターポーザなどの回路基板、又は、ナノインプリントにおいて使用するスタンパの製造に利用することができる。このエッチング方法は、一方の主面に凹部が設けられ、他の基板と貼り合せることにより中空構造を形成する基板、例えば保護基板の製造に利用することもできる。
【００７６】
このエッチング方法は、例えば、トレンチなどの凹部又はビアホールなどの貫通孔の形成に利用することができる。また、このエッチング方法は、基板などの構造物の分割に利用することもできる。
【００７７】
図３３乃至図３８は、半導体ウエハを複数の半導体チップへと分割する方法を示している。
【００７８】
この方法では、先ず、図３３及び図３４に示す構造を準備する。この構造は、半導体ウエハ１０と、絶縁層２０と、ダイシングシート５０とを含んでいる。半導体ウエハ１０には、その表面領域に半導体素子１３が形成されている。絶縁層２０は、半導体ウエハ１０のうち半導体素子１３が形成された領域を被覆しており、半導体素子１３を損傷から保護する役割を果たす。ダイシングシート５０は、半導体ウエハ１０の保護層２０が設けられた面の裏面に貼り付けられている。
【００７９】
次に、図３５及び図３６に示すように、半導体ウエハ１０上に触媒層３０を形成する。
一例として、触媒層３０は、貴金属から各々がなる複数の粒子３１の集合体であるとする。
【００８０】
その後、フッ化水素酸と酸化剤と有機添加剤とを含んだエッチング液を用いたエッチングを行う。具体的には、図３５及び図３６に示す構造をエッチング液に浸漬させ、半導体ウエハ１０のうち触媒層３０の下方に位置した部分を除去する。これにより、図３７及び図３８に示すように、各々が半導体素子１３を含んだ半導体チップ１０’を得る。
【００８１】
この方法では、例えば、絶縁層２０を、半導体チップ１０’を保護する保護層として利用することができる。絶縁層２０は半導体チップ１０’の全面を被覆しているので、この方法によると、ブレードを使用する一般的なダイシングを行った場合と比較して、高い強度を達成することができる。
【００８２】
また、この方法では、半導体チップ１０’の上面の形状は、正方形や長方形に限られない。例えば、半導体チップ１０’の上面の形状は、円形又は六角形であってもよい。また、この方法では、上面形状が異なる半導体チップ１０’を同時に形成することができる。
【００８３】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
以下に、原出願の当初の特許請求の範囲に記載していた発明を付記する。
［１］
半導体からなる構造物上に、貴金属からなる触媒層を形成することと、
前記構造物を、フッ化水素酸と酸化剤と有機添加剤とを含んだエッチング液中に浸漬させて、前記構造物のうち前記触媒層と接している部分を除去することと
を含んだエッチング方法。
［２］
前記有機添加剤の分子は極性分子である項１に記載のエッチング方法。
［３］
前記有機添加剤の分子量は６０乃至２００００の範囲内にある項１又は２に記載のエッチング方法。
［４］
前記有機添加剤は、アルコール、カルボン酸、ヒドロキシ酸、アミン、アミノ酸、有機フッ素化合物、及びキレート剤からなる群より選ばれる１以上の化合物である項１乃至３の何れか１項に記載のエッチング方法。
［５］
前記有機添加剤は、ポリエチレングリコール、コハク酸、リンゴ酸、ジプロピルアミン、及びアラニンからなる群より選ばれる１以上の化合物である項１乃至３の何れか１項に記載のエッチング方法。
［６］
前記エッチング液における前記有機添加剤の濃度は０．０１質量％乃至１質量％の範囲内にある項１乃至５の何れか１項に記載のエッチング方法。
［７］
前記エッチング液におけるフッ化水素の濃度は５ｏｌ／Ｌ乃至１０ｍｏｌ／Ｌの範囲内にある項１乃至６の何れか１項に記載のエッチング方法。
［８］
前記エッチング液における前記酸化剤の濃度は２ｍｏｌ／Ｌ乃至４ｍｏｌ／Ｌの範囲内にある項１乃至７の何れか１項に記載のエッチング方法。
［９］
前記触媒層として、前記貴金属から各々がなる複数の粒子の集合体を形成し、前記エッチング液中への前記構造物の浸漬により、前記構造物のうち前記複数の粒子と近接している部分と、前記構造物のうち前記複数の粒子間の隙間に対応した部分とを除去する項１乃至８の何れか１項に記載のエッチング方法。
［１０］
項１乃至９の何れか１項に記載のエッチング方法により前記構造物をエッチングすることを含んだ物品の製造方法。
［１１］
項１乃至９の何れか１項に記載のエッチング方法により前記構造物をエッチングすることを含んだ半導体装置の製造方法。
［１２］
フッ化水素酸と酸化剤と有機添加剤とを含んだエッチング液。
［１３］
前記有機添加剤の分子は極性分子である項１２に記載のエッチング液。
［１４］
前記有機添加剤の分子量は６０乃至２００００の範囲内にある項１２又は１３に記載のエッチング液。
［１５］
前記有機添加剤は、アルコール、カルボン酸、ヒドロキシ酸、アミン、アミノ酸、有機フッ素化合物、及びキレート剤からなる群より選ばれる１以上の化合物である項１２乃至１４の何れか１項に記載のエッチング液。
［１６］
前記有機添加剤は、ポリエチレングリコール、コハク酸、リンゴ酸、ジプロピルアミン、及びアラニンからなる群より選ばれる１以上の化合物である項１２乃至１４の何れか１項に記載のエッチング液。
［１７］
前記有機添加剤の濃度は０．０１質量％乃至１質量％の範囲内にある項１２乃至１６の何れか１項に記載のエッチング液。
［１８］
前記エッチング液におけるフッ化水素の濃度は５ｍｏｌ／Ｌ乃至１０ｍｏｌ／Ｌの範囲内にある項１２乃至１７の何れか１項に記載のエッチング液。
［１９］
前記エッチング液における前記酸化剤の濃度は２ｍｏｌ／Ｌ乃至４ｍｏｌ／Ｌの範囲内にある項１２乃至１８の何れか１項に記載のエッチング液。
【符号の説明】
【００８４】
１０…構造物、１０’…半導体チップ、１１…領域、１２…針状残留部、１４…凹部、２０…絶縁層、３０…触媒層、３１…貴金属粒子、４０…エッチング液、４１…有機添加剤、５０…ダイシングシート。
【図１】
0006363245.tif 000002
【図２】
0006363245.tif 000003
【図３】
0006363245.tif 000004
【図４】
0006363245.tif 000005
【図５】
0006363245.tif 000006
【図６】
0006363245.tif 000007
【図７】
0006363245.tif 000008
【図８】
0006363245.tif 000009
【図９】
0006363245.tif 000010
【図１０】
0006363245.tif 000011
【図１１】
0006363245.tif 000012
【図１２】
0006363245.tif 000013
【図１３】
0006363245.tif 000014
【図１４】
0006363245.tif 000015
【図１５】
0006363245.tif 000016
【図１６】
0006363245.tif 000017
【図１７】
0006363245.tif 000018
【図１８】
0006363245.tif 000019
【図１９】
0006363245.tif 000020
【図２０】
0006363245.tif 000021
【図２１】
0006363245.tif 000022
【図２２】
0006363245.tif 000023
【図２３】
0006363245.tif 000024
【図２４】
0006363245.tif 000025
【図２５】
0006363245.tif 000026
【図２６】
0006363245.tif 000027
【図２７】
0006363245.tif 000028
【図２８】
0006363245.tif 000029
【図２９】
0006363245.tif 000030
【図３０】
0006363245.tif 000031
【図３１】
0006363245.tif 000032
【図３２】
0006363245.tif 000033
【図３３】
0006363245.tif 000034
【図３４】
0006363245.tif 000035
【図３５】
0006363245.tif 000036
【図３６】
0006363245.tif 000037
【図３７】
0006363245.tif 000038
【図３８】
0006363245.tif 000039